(57)【特許請求の範囲】
【請求項１】
乳化剤、少なくとも１種のモノマー分子および開始剤を有する水性モノマーエマルションを形成し；
モノマーエマルションを少なくとも安定化剤および複数のオリゴマー液滴に添加し；並びに、
少なくとも１種のモノマー分子を重合させて、１．０〜１．３の９０／１０均等係数を有するポリマー粒子の水性分散物を形成する；
ことを含む、１．０〜１．３の９０／１０均等係数を有するポリマー粒子を製造する方法であって、
乳化剤はアニオン性界面活性剤ではなく、及び
安定化剤はアニオン性界面活性剤ではなく
前記オリゴマー液滴はシード乳化剤、少なくとも１種のモノマー、連鎖移動剤、および油溶性開始剤であるシード開始剤を有する水性エマルションを調製することを含む方法によって製造され、
乳化剤が、ポリビニルアルコール、ミクロ結晶性／粉体セルロース、メチルセルロース、ヒドロキシプロピルセルロース、ヒドロキシプロピルメチルセルロース、エチルメチルセルロース及びカルボキシメチルセルロースからなる群から選択され、並びに、
安定化剤が、ポリビニルアルコール、ミクロ結晶性／粉体セルロース、メチルセルロース、ヒドロキシプロピルセルロース、ヒドロキシプロピルメチルセルロース、エチルメチルセルロース及びカルボキシメチルセルロースからなる群から選択される、方法。
【請求項２】
モノマーエマルションがポロゲンをさらに含む、請求項１に記載の方法。
【請求項３】
前記水性モノマーエマルションが連鎖移動剤をさらに含む、請求項１に記載の方法。
【請求項４】
前記添加より前に  オリゴマー液滴を安定化剤と一緒にして、混合物を形成し；
モノマーエマルションを前記混合物に供給することによって前記添加が行われ；並びに
前記混合物を加熱することによって前記重合が行われる；
請求項１に記載の方法。
【請求項５】
乳化剤がポリビニルアルコールを含む、請求項１に記載の方法。
【請求項６】
ポリマー粒子が１．０５〜１．１５の９０／１０均等係数を有する、請求項１に記載の方法。
【請求項７】
ポリマー粒子を少なくとも１種の試薬と反応させて、
ｉ）少なくとも１種の官能基をポリマー粒子に化学的に結合させること、および
ｉｉ）ポリマー粒子上の化学基を官能基に変換すること；
の少なくとも１つを行うことをさらに含む、請求項１に記載の方法。
【請求項８】
ａ）シード乳化剤、少なくとも１種のモノマー、連鎖移動剤、および油溶性開始剤であるシード開始剤を有する水性エマルションを調製し、ここでシード乳化剤はアニオン性界面活性剤ではなく；
ｂ）その後に水性エマルションを、少なくとも安定化剤および複数のシード粒子と混合して、１．０〜１．３の９０／１０均等係数を有するオリゴマー液滴の水性分散物媒体を生じさせ、ここで安定化剤はアニオン性界面活性剤ではなく；
ｃ）その後に、乳化剤、少なくとも１種のモノマー分子、および開始剤を有するモノマーエマルションを形成し；
ｄ）その後に、工程ｃ）において形成されたモノマーエマルションを少なくとも安定化剤および工程ｂ）において形成された複数のオリゴマー液滴に添加し；並びに、
ｅ）その後に、少なくとも１種のモノマー分子を重合させて、１．０〜１．３の９０／１０均等係数を有するポリマー粒子の水性分散物を形成する；
ことを含む、１．０〜１．３の９０／１０均等係数を有するポリマー粒子を製造する方法であって、
乳化剤が、ポリビニルアルコール、ミクロ結晶性／粉体セルロース、メチルセルロース、ヒドロキシプロピルセルロース、ヒドロキシプロピルメチルセルロース、エチルメチルセルロース及びカルボキシメチルセルロースからなる群から選択され並びに、
安定化剤が、ポリビニルアルコール、ミクロ結晶性／粉体セルロース、メチルセルロース、ヒドロキシプロピルセルロース、ヒドロキシプロピルメチルセルロース、エチルメチルセルロース及びカルボキシメチルセルロースからなる群から選択される、方法。
【請求項９】
前記オリゴマーの数平均分子量が４００〜２０００である、請求項１記載の方法。
【請求項１０】
前記オリゴマーの数平均分子量が４００〜２０００である、請求項８記載の方法。
【発明の詳細な説明】
【技術分野】
【０００１】
本発明はポリマービーズを製造する方法に関する。より具体的には、本発明は実質的に均一なポリマービーズを製造する方法に関する。
【背景技術】
【０００２】
シード拡大技術を使用してポリマービーズを製造するために、モノマー相はラウリル硫酸ナトリウムおよびトライトン（Ｔｒｉｔｏｎ商標）Ｘ−４５０のような界面活性剤を用いることにより乳化される場合がある。ポリマービーズを製造する方法の１つは米国特許出願公開第２００７／００６６７６１号に開示されており、この文献では、シード粒子がモノマー、開始剤、連鎖移動剤、および界面活性剤と混合されて、膨潤性粒子を形成し、この粒子は次いで、重合されるモノマーおよび開始剤と混合される。
【０００３】
粒子ビーズを製造する別の方法は、米国特許第５，１４７，９３７号に記載されており、この文献は、モノマー混合物を、分散物安定化剤および油溶性開始剤の存在下で、乳化重合ポリマー粒子の水性分散物と徐々に一緒にすることを開示する。
【０００４】
ポリマービーズを製造する別の方法が米国特許第７，２１７，７６２号に開示される。この方法においては、膨潤性シード粒子、アニオン性界面活性剤、並びに、アクリルモノマー、メタクリラートモノマーおよびビニルモノマーから選択されるモノマーから、膨潤したシード粒子の水性分散物が形成され；そして、膨潤したシード粒子、並びにステリック安定化剤および／またはポロゲンの水性分散物中でモノマーの重合が開始される。
【０００５】
これらの方法において使用されるアニオン性界面活性剤は、多くの場合、乳化剤として充分に機能するが、均一なポリマービーズを重合するには、一般的には劣った安定化剤である。不安定性は、多くの場合、融合したビーズを生じさせ、懸濁失敗の可能性をもたらす。
【先行技術文献】
【特許文献】
【０００６】
【特許文献１】米国特許出願公開第２００７／００６６７６１号明細書
【特許文献２】米国特許第５，１４７，９３７号明細書
【特許文献３】米国特許第７，２１７，７６２号明細書
【発明の概要】
【発明が解決しようとする課題】
【０００７】
本発明は、液滴安定化および重合プロセスにおける安定化の問題を実質的に除く乳化剤および安定化剤を使用するプロセスを提供することにより、現在の技術を改良することを求める。
【課題を解決するための手段】
【０００８】
本発明の一形態は、乳化剤、少なくとも１種のモノマー分子および開始剤を有するモノマーエマルションを形成し；モノマーエマルションを少なくとも安定化剤および複数のオリゴマー液滴に添加し；並びに、少なくとも１種のモノマー分子を重合させて、１．０〜１．３の９０／１０均等係数を有するポリマー粒子の水性分散物を形成する；ことを含む、実質的に均一なポリマー粒子を製造する方法を提供する。
本発明の別の形態は、シード乳化剤、少なくとも１種のモノマー、連鎖移動剤、およびシード開始剤を有する水性エマルションを調製し；水性エマルションを少なくとも安定化剤および複数のシード粒子と混合して、１．０〜１．３の９０／１０均等係数を有するオリゴマー液滴の水性分散物媒体を生じさせ；乳化剤、少なくとも１種のモノマー分子、および開始剤を有するモノマーエマルションを形成し；モノマーエマルションを少なくとも安定化剤および複数のオリゴマー液滴に添加し；並びに、少なくとも１種のモノマー分子を重合させて、１．０〜１．３の９０／１０均等係数を有するポリマー粒子の水性分散物を形成する；ことを含む、実質的に均一なポリマー粒子を製造する方法を提供する。
本発明のさらに別の形態は、本発明の方法によって製造されるポリマー粒子および官能化ポリマー粒子の少なくとも１種を、混合生体分子の水溶液と接触させることを含む、混合生体分子の水溶液を精製する方法を提供する。
本発明の別の形態は、本発明の方法によって製造されたポリマー粒子を提供する。
【発明を実施するための形態】
【０００９】
本発明は、実質的に均一なポリマービーズまたはポリマー粒子、例えば、ポリマー粒子を有するがポロゲンを有しないゲル、および多孔性ポリマー粒子などを製造する方法に関する。粒子の集団は、その粒子が同じサイズおよび形状を有する場合には、「均一」である。粒子の９０／１０均等係数は、粒子サイズ分布の９０％および１０％での粒子直径の比率として算出される。「実質的に均一」とは、９０／１０均等係数が１．０〜１．３の範囲であることを意味する。
【００１０】
本方法において使用される、オリゴマー液滴または膨潤した粒子は、シード乳化剤、少なくとも１種のモノマー、連鎖移動剤、およびシード開始剤を有する水性エマルションを調製し；並びに、水性エマルションを、少なくとも安定化剤および複数のシード粒子と混合して、１．０〜１．３の９０／１０均等係数を有するオリゴマー液滴の水性分散物媒体を生じさせることにより製造される。膨潤した粒子は、単一種の化合物および／または複数種の化合物を吸収した後でその粒子がより大きくなるように、反応条件下で単一種の化合物および／または複数種の化合物を容易に吸収する粒子である。
【００１１】
水性エマルションはシード乳化剤および少なくとも１種のモノマーを混合することにより調製される。好適なモノマーには、エチレン性不飽和モノマー、例えば、（メタ）アクリルエステルモノマー、例えば、アクリル酸メチル、アクリル酸エチル、アクリル酸ブチル、アクリル酸２−エチルヘキシル、アクリル酸デシル、アクリル酸ラウリル、メタクリル酸メチル、メタクリル酸ブチル、メタクリル酸エチル、メタクリル酸イソデシル、メタクリル酸ラウリル、メタクリル酸ヒドロキシエチル、メタクリル酸ヒドロキシプロピル、（メタ）アクリロニトリル、および（メタ）アクリルアミド、（メタ）アクリル酸アセトアセトキシエチル、（メタ）アクリル酸アセトアセトキシプロピル、（メタ）アクリル酸２−（３−オキサゾリジニル）エチル、（メタ）アクリル酸ｔｅｒｔ−ブチルアミノエチル、エチレンウレイド−官能性モノマー、アセト酢酸アリル、エチレン、プロピレン、スチレンおよび置換スチレン、ブタジエン、酢酸ビニル、酪酸ビニル、および他のビニルエステル、ビニルモノマー、例えば、塩化ビニル、ビニルトルエン、およびビニルベンゾフェノン、並びに塩化ビニリデンが挙げられる。別の用語、例えば、アクリラートまたはアクリルアミドが後に続く用語「（メタ）」は、使用される場合、本開示を通じて、それぞれ、アクリラート、アクリルアミド、並びにメタクリラート、メタクリルアミドの双方をいう。好ましいモノマーには、アクリル酸ブチル、スチレンおよびこれらの混合物が挙げられる。
【００１２】
ポリマー粒子を製造するために使用される、好ましいシード乳化剤および乳化剤には、以下に記載されるように、タンパク質、ポリビニルアルコール、ポリグリセロール脂肪酸エステル、植物多糖、セチルトリメチルアンモニウムブロミドおよび他のアルキルトリメチルアンモニウム塩、セチルピリジニウムクロリド、ポリエトキシ化タロウアミン、ベンザルコニウムクロリド、ベンゼトニウムクロリド、双性イオン性物質（ｚｗｉｔｔｅｒｉｏｎｉｃｓ）（ｚｗｉｔｔｅｒｉｏｎｉｃｓ）（両性界面活性剤；ａｍｐｈｏｔｅｒｉｃｓ）、ドデシルベタイン、コカミドプロピルベタイン、ココアンホグリシナート、アルキルポリ（エチレンオキシド）、アルキルフェノールポリ（エチレンオキシド）、ポリ（エチレンオキシド）とポリ（プロピレンオキシド）とのコポリマー、アルキルポリグルコシド、例えば、オクチルグルコシド、およびデシルマルトシド、脂肪アルコール、セチルアルコール、オレイルアルコール、コカミドモノエタノールアミン、コカミドジエタノールアミン、ポリソルバート、コデシルジメチルアミンオキシド、アルギン酸、アルギン酸ナトリウム、アルギン酸カリウム、アルギン酸アンモニウム、アルギン酸カルシウム、アルギン酸プロパン−１，２−ジオール、カラギーナン、ローカストビーンガム（カロブガム）、グアーガム、トラガカント、ガムアカシア（アラビアガム）、キサンタンガム、ソルビトール、マンニトール、グリセロール、ペクチン、アミド化ペクチン、ミクロ結晶性／粉体セルロール、メチルセルロース、ヒドロキシプロピルセルロース、ヒドロキシプロピルメチルセルロール、エチルメチルセルロース、カルボキシメチルセルロース、脂肪酸のモノ−およびジ−グリセリド、脂肪酸のモノ−およびジ−グリセリドのエステル、脂肪酸のスクロースエステル、スクログリセリド、脂肪酸のポリグリセロールエステル、および脂肪酸のプロパン−１，２−ジオールエステルが挙げられる。乳化剤またはシード乳化剤は、それがアニオン性界面活性剤でない限りは、同様の組成物を含むこともできる。より好ましい乳化剤、並びにシード乳化剤はポリビニルアルコールである。
【００１３】
好ましくは、乳化剤またはシード乳化剤は、水中での、乳化剤またはシード乳化剤の水性分散物として提供される。使用される乳化剤またはシード乳化剤の量は、モノマーの重量を基準にして、好ましくは０．１重量％〜１０重量％、より好ましくは０．３重量％〜３重量％の範囲である。
【００１４】
水性エマルションは少なくとも１種の連鎖移動剤を含むこともできる。好適な連鎖移動剤には、例えば、ハロメタン、ジスルフィド、チオール（メルカプタンとも称される）、および金属錯体が挙げられる。好適なさらなる連鎖移動剤には、少なくとも１つの容易に引き抜き可能な水素原子を有する様々な他の化合物、およびこれらの混合物が挙げられる。連鎖移動剤は１回以上の添加で、または連続的に、線形的にもしくは線形的ではなく、全反応期間のほとんどもしくは全てにわたって、または反応期間の限定された期間中に添加されうる。連鎖移動剤は、それがモノマーの全重量を基準にして、好ましくは５０重量％以下、より好ましくは２０重量％〜４０重量％を構成するように添加されうる。
【００１５】
さらに、水性エマルションの製造において、シード開始剤が使用されうる。以下に記載されるポリマー粒子を製造する方法に使用されるシード開始剤または開始剤は、生じたフリーラジカルがモノマーと相互作用しうる条件下で少なくとも１種のフリーラジカルを生じさせうる化合物である。好適な開始剤およびシード開始剤には、過硫酸塩、例えば、過硫酸ナトリウム、および過硫酸アンモニウム、ベンゾイルペルオキシド、ｔ−ブチルペルオクトアート、ｔ−アミルペルオキシピバラート、クメンヒドロペルオキシド、ｔ−ブチルペルオクトアート、油溶性ペルオキシド、油溶性アゾ化合物、およびこれらの混合物が挙げられる。開始剤またはシード開始剤は、それが水の重量を基準にして１重量％以下の低い水中溶解度を有する場合には、「油溶性」である。ある実施形態においては、開始剤またはシード開始剤の量は、本方法に使用されるモノマーまたはモノマー分子の全重量を基準にして、好ましくは、０．１重量％〜８重量％、より好ましくは、０．１重量％〜４重量％である。
【００１６】
少なくとも１種のモノマー、連鎖移動剤、シード開始剤およびシード乳化剤および任意の他の成分は混合されてエマルションを形成する。これらの成分はそのままで混合されることができ、または１種以上がまずエマルションとして調製されることができ、次いで、その調製されたエマルションが混合されるか、または成分が混合されうる。エマルションの混合は、機械式攪拌、例えば、混合物を振とうすること、混合物を攪拌すること、混合物を静的混合エレメントに通過させること、超音波乳化、および回転する装置との接触などによって行われうる。ある実施形態においては、機械式攪拌は「高剪断」（すなわち、それが成分に高い剪断速度を与える）を提供する。
【００１７】
ある例においては、エマルションは乳化装置、例えば、ノースカロライナ州、ウィルミントンのイカワークスインコーポレーティド（ＩＫＡ  Ｗｏｒｋｓ  Ｉｎｃ．）から入手可能な、ＩＫＡ登録商標マジックＬＡＢ登録商標インライン乳化装置、またはモジュラー実験室混合システムにポンプ移送で通されうる。
【００１８】
このエマルションは所望の速度および反応温度で供給され、複数のシード粒子、または膨潤性粒子、および安定化剤と混合されて、水性分散された実質的に均一なオリゴマー液滴を生じさせる。阻害剤、例えば、水性相阻害塩および有機化合物、および／または膨潤剤（ｓｗｅｌｌａｎｔ）、例えば、可塑剤および溶媒も混合物に添加されうる。
【００１９】
シード粒子は粒子状形態である任意の物質から製造されることができ、かつ任意の組成を有しうる。好ましくは、シード粒子は少なくとも１種のモノマーを含む。好適なモノマーには、上述のものが挙げられる。シード粒子は、好ましくは０．１〜５０μｍ、より好ましくは２〜１５μｍの平均粒子直径を有する。
【００２０】
安定化剤は水可溶性ポリマーであり、例えば、ポリビニルアルコール、セルロースエーテルおよびこれらの混合物などである。好ましい安定化剤には、タンパク質、ポリビニルアルコール、ポリグリセロール脂肪酸エステル、植物多糖、セチルトリメチルアンモニウムブロミドおよび他のアルキルトリメチルアンモニウム塩、セチルピリジニウムクロリド、ポリエトキシ化タロウアミン、ベンザルコニウムクロリド、ベンゼトニウムクロリド、双性イオン性物質（ｚｗｉｔｔｅｒｉｏｎｉｃｓ）（ｚｗｉｔｔｅｒｉｏｎｉｃｓ）（両性界面活性剤；ａｍｐｈｏｔｅｒｉｃｓ）、ドデシルベタイン、コカミドプロピルベタイン、ココアンホグリシナート、アルキルポリ（エチレンオキシド）、アルキルフェノールポリ（エチレンオキシド）、ポリ（エチレンオキシド）とポリ（プロピレンオキシド）とのコポリマー、アルキルポリグルコシド、例えば、オクチルグルコシド、およびデシルマルトシド、脂肪アルコール、セチルアルコール、オレイルアルコール、コカミドモノエタノールアミン、コカミドジエタノールアミン、ポリソルバート、コデシルジメチルアミンオキシド、アルギン酸、アルギン酸ナトリウム、アルギン酸カリウム、アルギン酸アンモニウム、アルギン酸カルシウム、アルギン酸プロパン−１，２−ジオール、カラギーナン、ローカストビーンガム（カロブガム）、グアーガム、トラガカント、ガムアカシア（アラビアガム）、キサンタンガム、ソルビトール、マンニトール、グリセロール、ペクチン、アミド化ペクチン、ミクロ結晶性／粉体セルロール、メチルセルロース、ヒドロキシプロピルセルロース、ヒドロキシプロピルメチルセルロール、エチルメチルセルロース、カルボキシメチルセルロース、脂肪酸のモノ−およびジ−グリセリド、脂肪酸のモノ−およびジ−グリセリドのエステル、脂肪酸のスクロースエステル、スクログリセリド、脂肪酸のポリグリセロールエステル、および脂肪酸のプロパン−１，２−ジオールエステルが挙げられる。安定化剤は、それがアニオン性界面活性剤でない限りは、同様の組成物を含むこともできる。より好ましい安定化剤はポリビニルアルコールである。
【００２１】
安定化剤の量は、シード粒子の乾燥重量を基準にして、好ましくは０．１重量％〜１５重量％、より好ましくは５重量％〜１５重量％の安定化剤である。ある実施形態においては、安定化剤および乳化剤は同じ成分である。別の実施形態においては、安定化剤および乳化剤は異なっている。
【００２２】
本方法の一例においては、安定化剤は、シード粒子と混合され、混合物が加熱される。加熱された混合物は、次いで、エマルションと混合されてオリゴマー液滴を形成する。
【００２３】
本方法の別の例においては、少なくとも１種のモノマーの一部分または全部が、以下の工程を使用して、シード粒子と混合される：モノマーはシード粒子上またはシード粒子内に存在することとなり、場合によって、当初の粒子を膨潤させ；次いで、このモノマーは、当初の粒子上または粒子内に存在する１種以上のフリーラジカル（おそらく１種以上の開始剤から形成される）に遭遇し；並びに、次いで、このモノマーが別のこのようなモノマー（１種以上）と共に重合反応に関与する。
【００２４】
本方法は１回行われることができ、または任意の回数繰り返されることができ、所望の粒子サイズを達成する。ある実施形態においては、本方法は第１のセットのシード粒子について行われて、当初オリゴマー液滴を生じさせることができ、これは、次いで、本方法の後の実行においてシード粒子として使用されて、第２のオリゴマー液滴を生じさせる。この実施形態においては、第２のオリゴマー液滴製造において使用される、少なくとも１種のモノマー、連鎖移動剤、およびシード開始剤のいずれかまたは全ては、当初オリゴマー液滴の製造に使用される少なくとも１種のモノマー、連鎖移動剤、およびシード開始剤のいずれかまたは全てと同じであっても良いし、異なっていてもよいし、またはこれらの混合物であってもよいことが意図される。
【００２５】
オリゴマー液滴は好ましくは１．０〜１．３、より好ましくは１．０５〜１．１５の９０／１０均等係数を有する。このオリゴマーの数平均分子量（Ｍｎ）は４００〜２０００の範囲である。
【００２６】
ある実施形態においては、オリゴマー液滴の平均粒子直径はシード粒子の平均粒子直径よりも大きい。オリゴマー液滴の平均粒子直径はシード粒子の平均粒子直径よりも、好ましくは少なくとも１．５倍以上、より好ましくは少なくとも２倍以上、最も好ましくは少なくとも４倍以上大きいことが可能である。好ましくは、オリゴマー液滴は２〜１００μｍの平均粒子直径を有する。より好ましくは、オリゴマー液滴は１０〜３０μｍの平均粒子直径を有する。粒子サイズは、レーザー回折、電気抵抗カウントおよび写真分析など任意の利用可能な方法によって測定されることができる。
【００２７】
オリゴマー液滴の用途の１つは、ポリマー粒子の生産である。このようなポリマー粒子のいくつかは、例えば、以下の目的の１以上に有用であるように選択され、設計されうる：光散乱および／または拡散物質、表面コーティング、表面つや消し剤、表面光沢低減剤、表面テクスチャー改変剤、プラスチック添加剤、液晶ディスプレイスペーサー、標準サンプル、マイクロフィルタ、徐放剤、クロマトグラフ用樹脂、官能化クロマトグラフ用樹脂の製造のための中間体、吸着剤、固相合成樹脂、触媒酵素担体、粉砕媒体、分散媒体、酵素固定化材料、アフィニティークロマトグラフィー用樹脂、またはイオン交換物質。
【００２８】
ポリマー粒子を製造するために、モノマー分子が反応して少なくとも１種のオリゴマーまたはポリマーまたはこれらの混合物を形成する条件を与えることにより、重合が行われる。好適なモノマー分子には、エチレン性不飽和モノマー、例えば、置換（メタ）アクリラートエステルモノマー、および（メタ）アクリルエステルモノマー、例えば、アクリル酸メチル、アクリル酸エチル、アクリル酸ブチル、アクリル酸２−エチルヘキシル、アクリル酸デシル、アクリル酸ラウリル、メタクリル酸メチル、メタクリル酸ブチル、メタクリル酸エチル、メタクリル酸イソデシル、メタクリル酸ラウリル、メタクリル酸ヒドロキシエチル、メタクリル酸ヒドロキシプロピル、（メタ）アクリロニトリル、および（メタ）アクリルアミド、（メタ）アクリル酸アセトアセトキシエチル、（メタ）アクリル酸アセトアセトキシプロピル、（メタ）アクリル酸２−（３−オキサゾリジニル）エチル、（メタ）アクリル酸ｔｅｒｔ−ブチルアミノエチル、エチレンウレイド−官能性モノマー、アセト酢酸アリル、エチレン、プロピレン、スチレンおよび置換スチレン、ブタジエン、酢酸ビニル、酪酸ビニル、および他のビニルエステル、ビニルモノマー、例えば、塩化ビニル、ビニルトルエン、およびビニルベンゾフェノン、並びに塩化ビニリデンが挙げられる。
【００２９】
他の好適なビニルモノマーには、カルボン酸ビニル、ビニルウレタンモノマー、ビニル芳香族モノマーおよびこれらの混合物が挙げられる。カルボン酸ビニルの一例は、酢酸ビニルであり；ビニルウレタンモノマーの一例は、トリアリルイソシアヌラートであり；およびビニル芳香族モノマーの例には、スチレン、ジビニルベンゼンおよびこれらの置換体、例えば、アルファ−メチルスチレンなどが挙げられる。いくつかの好適な置換（メタ）アクリラートエステルには、例えば、（メタ）アクリル酸と多価アルコールとのエステル、例えば、エチレングリコールジメタクリラート、グリセロールジメタクリラートおよびこれらの混合物などが挙げられる。
【００３０】
さらなる好適なビニルモノマーには、アルキル基が官能基を有する（メタ）アクリル酸のアルキルエステルが挙げられる。ある場合においては、このような官能基は、モノマー分子の重合中または重合後に、他の基（その官能基と同じであってもよいし、異なっていてもよい）と反応することができる。このような場合のいくつかにおいては、他の基と官能基との反応は、モノマー分子を重合して得られるポリマー中に分岐点または架橋接合点を作りだす。この官能基の一例はグリシジル基である。この種のモノマーの一例は、メタクリル酸グリシジルである。示されたモノマー分子の全てについて、別の用語、例えば、アクリラートまたはアクリルアミドが後に続く用語「（メタ）」は、使用される場合、本開示を通じて、それぞれ、アクリラート、アクリルアミド、並びにメタクリラート、メタクリルアミドの双方をいう。
【００３１】
ある実施形態においては、ポリマーの形成において消費されるモノマー分子の量は、ポリマー粒子の製造方法に使用されるモノマー分子の全重量を基準にして、好ましくは少なくとも９０重量％、より好ましくは少なくとも９５重量％、最も好ましくは少なくとも９９重量％の消費されるモノマー分子である。モノマー分子（単一種または複数種）は、重合の開始前に、重合中に、またはこれらの組み合わせで、オリゴマー液滴と混合されうる。ある実施形態においては、オリゴマー液滴を少なくとも１種のモノマー分子および場合によってポロゲンと混合する１工程、およびモノマー分子を重合する１工程が、行われうる。ある実施形態においては、２以上のこのような混合工程が行われることができ、独立して、ある実施形態においては、２以上の重合工程が行われうる。ある実施形態においては、モノマー分子の第１の部分がオリゴマー液滴と混合され重合された後で、生じる組成物がモノマー分子の１以上のさらなる部分（そのそれぞれは、独立して、モノマー分子の従前の部分に含まれるモノマーと同じであっても良いし、異なっていてもよい）と混合されることができ、これは次いで重合されるであろう。
【００３２】
方法の任意の時点で、任意の方法で、任意の順で、成分の混合が行われうる。成分は、それらが連続フロー反応器を通って流れるように連続的に混合されることができ、または容器に一緒にもしくは個々に、またはその容器に徐々に、もしくは急に添加されうる。例えば、シード粒子またはオリゴマー液滴は水性分散物の形態であることができる。本方法においては、これらシード粒子またはオリゴマー液滴は容器内に入れられることができ、他の成分は、そのシード粒子またはオリゴマー液滴を収容する容器に個々に添加されることができる。あるいは、シード粒子またはオリゴマー液滴を収容する容器に混合物が添加される前に、成分は一緒に混合されることができる。
【００３３】
水性分散物および水性分散物媒体は重合プロセスによって形成される。重合プロセスは、当該技術分野において周知であるように、ショットプロセスとして、またはモノマーを経時的に供給することにより行われることができる。このプロセスは１０℃〜１００℃で行われることができるが、ポリマーが形成されるあらゆる条件で行われうる。
【００３４】
ある実施形態においては、モノマー分子は水性分散物と混合され、モノマー分子が重合される。ある実施形態においては、１種以上のモノマー分子は、まず、水性エマルション形成にされることができ、これは次いで水性分散物媒体に添加される。
【００３５】
様々な任意成分が、オリゴマー液滴、安定化剤および１種以上のモノマー分子の水性分散物媒体の混合物中に含まれるうる。この任意成分は、例えば、モノマー分子の重合を行うのを助けるために、または形成されたポリマー粒子の特性に影響を及ぼすように添加されることができる。この任意成分は、オリゴマー液滴、安定化剤および１種以上のモノマー分子の水性分散物媒体の混合前に、混合中に、または混合後に添加されうる。任意成分には、例えば、阻害剤、開始剤、安定化剤（ｓｔａｂｉｌｉｚｅｒｓ；ｓｔａｂｉｌｉｚｉｎｇ  ａｇｅｎｔｓ）、ポロゲン、およびこれらの混合物が挙げられる。
【００３６】
好適な開始剤およびその濃度には、シード開始剤について上述したものが挙げられる。好適な安定化剤も上述されている。ポリマー粒子の製造に使用される安定化剤の量は、ポリマー粒子の乾燥重量を基準にして、好ましくは５０重量％以下、より好ましくは３０重量％以下である。オリゴマー液滴を製造するのに使用される開始剤および安定化剤は、ポリマー粒子を製造するのに使用されるのと同じであっても良いし、異なっていてもよい。
【００３７】
好適な安定化剤には、水溶性ポリマー、例えば、ポリビニルアルコール、セルロースエーテルおよびこれらの混合物などが挙げられる。好ましい安定化剤には、タンパク質、ポリビニルアルコール、ポリグリセロール脂肪酸エステル、植物多糖、セチルトリメチルアンモニウムブロミドおよび他のアルキルトリメチルアンモニウム塩、セチルピリジニウムクロリド、ポリエトキシ化タロウアミン、ベンザルコニウムクロリド、ベンゼトニウムクロリド、双性イオン性物質（ｚｗｉｔｔｅｒｉｏｎｉｃｓ）（ｚｗｉｔｔｅｒｉｏｎｉｃｓ）（両性界面活性剤；ａｍｐｈｏｔｅｒｉｃｓ）、ドデシルベタイン、コカミドプロピルベタイン、ココアンホグリシナート、アルキルポリ（エチレンオキシド）、アルキルフェノールポリ（エチレンオキシド）、ポリ（エチレンオキシド）とポリ（プロピレンオキシド）とのコポリマー、アルキルポリグルコシド、例えば、オクチルグルコシド、およびデシルマルトシド、脂肪アルコール、セチルアルコール、オレイルアルコール、コカミドモノエタノールアミン、コカミドジエタノールアミン、ポリソルバート、コデシルジメチルアミンオキシド、アルギン酸、アルギン酸ナトリウム、アルギン酸カリウム、アルギン酸アンモニウム、アルギン酸カルシウム、アルギン酸プロパン−１，２−ジオール、カラギーナン、ローカストビーンガム（カロブガム）、グアーガム、トラガカント、ガムアカシア（アラビアガム）、キサンタンガム、ソルビトール、マンニトール、グリセロール、ペクチン、アミド化ペクチン、ミクロ結晶性／粉体セルロール、メチルセルロース、ヒドロキシプロピルセルロース、ヒドロキシプロピルメチルセルロール、エチルメチルセルロース、カルボキシメチルセルロース、脂肪酸のモノ−およびジ−グリセリド、脂肪酸のモノ−およびジ−グリセリドのエステル、脂肪酸のスクロースエステル、スクログリセリド、脂肪酸のポリグリセロールエステル、および脂肪酸のプロパン−１，２−ジオールエステルが挙げられる。安定化剤は、それがアニオン性界面活性剤でない限りは、同様の組成物を含むこともできる。より好ましい安定化剤はセルロースエーテルである。ポリマー粒子の製造中に使用される安定化剤の量は、ポリマー粒子の乾燥重量を基準にして、好ましくは０．１〜２０重量％、より好ましくは０．５〜５重量％である。
【００３８】
ある実施形態は１種以上のポロゲンの使用を伴う。ポロゲンは水中よりもモノマー中に可溶性であって、モノマーの重合によって形成されたポリマーに対して貧溶媒である化合物である。好ましいポロゲンには、炭化水素、アルコール、エーテル、ケトン、エステルおよびこれらの混合物が挙げられる。ポロゲン分子の炭化水素部分は線状、分岐、環式、またはこれらの組み合わせであってよい。代表的な炭化水素ポロゲンには、脂肪族炭化水素、例えば、イソオクタン、および芳香族含有炭化水素、例えば、キシレンおよびトルエンが挙げられる。典型的なエステルポロゲンには、芳香族カルボン酸のエステル、例えば、フタル酸ジアルキル、脂肪族カルボン酸のエステル、例えば、酢酸ブチル、および３以上の炭素原子を有するアルキル基を有するジアルキルエーテルポロゲン、例えば、ジブチルエーテルが挙げられる。典型的なアルコールポロゲンには、５以上の炭素原子を有する線状、分岐または環式アルキルのアルコール、例えば、シクロへキサノールまたは４−メチル−２−ペンタノールが挙げられる。典型的なケトンポロゲンには、ジアルキルケトン、例えば、メチルイソブチルケトンが挙げられる。ある実施形態においては、ポロゲンの、全てのモノマー分子の合計重量に対する重量比は、好ましくは、０．１〜１０、より好ましくは０．２５〜５、最も好ましくは０．５〜２．５である。
【００３９】
ポリマー粒子を製造する本方法は、数時間から数日の範囲であることができる。この方法は、小規模または大規模で実施されることもでき、かつ重合用の典型的な商業的装置を使用して行われうる。
【００４０】
ある実施形態においては、ポリマー粒子は高分子量ポリマー、架橋ポリマーまたはこれらの混合物を含む。ある実施形態においては、少なくとも１種のモノマー分子を重合することによって製造されるポリマー粒子は、可溶性でない多量の物質を含む。ポリマー粒子は、好ましくは１〜１０００μｍ、より好ましくは３〜６００μｍ、最も好ましくは１０〜２５０μｍの平均粒子直径を有する。
【００４１】
ポリマー粒子は官能化されうる。「官能化」とは、ポリマー粒子が少なくとも１種の試薬と反応させられて、１以上の官能基、例えばイオンを、ポリマー粒子に化学的に結合させるか、またはポリマー粒子上の化学基、例えば、エステル基などを、官能基、例えば、カルボキシル基などに変換することを意味する。ポリマー粒子はリガンドで官能化されることもでき、例えば、強カチオン交換樹脂、強アニオン交換樹脂、弱カチオン交換樹脂、弱アニオン交換樹脂、アフィニティー樹脂、他の官能化樹脂、並びにこれらの組み合わせおよび混合物を形成することができる。
【００４２】
ポリマー粒子および官能化ポリマー粒子は、生体分子、例えば、タンパク質、酵素および他の生体分子などを精製するのに使用されることもできる。このような精製は場合によっては、ポリマー樹脂粒子と混合生体分子の水溶液とを接触させることによって、例えば、ポリマー粒子を液体クロマトグラフィーカラム内に配置し、水溶液をこのカラムに通すことによって行われる。
【００４３】
以下の実施例は、本発明を例示するために提示される。この実施例においては、以下の略語が使用された。
ＢＡはアクリル酸ブチルである。
Ｄａはダルトンである。
ＤＥＰはフタル酸ジエチルである。
Ｄ．Ｉ．は蒸留である。
ＥＧＤＭＡはエチレングリコールジメタクリラートである。
ＧｌｙＤＭＡはグリシジルメタクリラートである。
メトセル（ＭＥＴＨＯＣＥＬ商標）Ｋ１００セルロースエーテルは、２３％メトキシ置換および６．５％ヒドロキシプロピル置換を有するヒドロキシプロピルメチルセルロースであり、２％水溶液は８０〜１２０ｍＰａ・ｓの粘度を有する。
ＭＩＢＣは４−メチル−２−ペンタノールである。
ＰＶＯＨはポリビニルアルコールである。
ｔ−ブチルはｔｅｒｔ−ブチルである。
Ｒｐｍは１分間あたりの回転数である。
Ｃは摂氏である；μｍはマイクロメートルまたはミクロンである；ｍｌはミリリットルである；ｇはグラムである；およびｍｉｎは分である。
【００４４】
試験方法
粒子サイズ：カリフォルニア州、ブレアのベックマンコールター（Ｂｅｃｋｍａｎ  Ｃｏｕｌｔｅｒ）により製造された、マルチサイザー（Ｍｕｌｔｉｓｉｚｅｒ商標）３コールターカウンター（Ｃｏｕｌｔｅｒ  Ｃｏｕｎｔｅｒ登録商標）を用いて測定が行われた。
【実施例】
【００４５】
実施例１：２０リットル反応器内での５８μｍＧＭＡ／ＧｌｙＤＭＡ多孔性粒子の製造
オーバーヘッド攪拌装置を備えた１０リットルのステンレス鋼タンクに、３，２１３ｇのＤ．Ｉ．水を入れた。反応器を８０℃に加熱して、３２．５ｇのゴーセノール（Ｇｏｈｓｅｎｏｌ）ＧＲ−１４Ｒ  ＰＶＯＨ（日本国の日本合成化学工業株式会社により製造）を、３０分間かけてゆっくりと添加した。このＰＶＯＨ溶液を８０℃で１時間攪拌し、次いで３０℃に冷却した。
別の３０リットルタンクに、９，７０７ｇのＤ．Ｉ．水が入れられ、次いで、このタンクが５５℃に加熱され、１００ｒｐｍで攪拌された。このタンクに、４８．８ｇのメトセル（Ｍｅｔｈｏｃｅｌ商標）Ｋ１００（ペンシルベニア州、フィラデルフィアのザダウケミカルカンパニーにより製造）がゆっくりと１時間かけて添加され、８０℃に加熱され、１５分間保持された。このタンクが２５℃に冷却された。
【００４６】
別の１０リットルタンクにおいて、２０１９ｇの調製されたＰＶＯＨ溶液、９２４．６ｇのＧＭＡ、６１６．４ｇのＧｌｙＤＭＡ、２，４５７．７ｇのＤＥＰ、７５３．３ｇのＭＩＢＣ、および２１．３ｇのｔ−ブチルペルオクトアートをこのタンクに入れて、この混合物を２００ｒｐｍで１０分間攪拌し、モノマーエマルションを形成した。
オーバーヘッド攪拌装置および凝縮器を備えた２０リットルのステンレス鋼反応器において、９，７０７ｇのメトセル溶液および２３９．２ｇの単一サイズの１４．７μｍスチレン／ＢＡオリゴマーシードを、この反応器に８５ｒｐｍに設定して攪拌しつつ入れた。この反応器は４０℃で１時間にわたって加熱され、次いで、ポンプを用いて、モノマー混合物は１６５ｍｌ／分の速度で、ノースカロライナ州、ウィルミントンのイカワークスインコーポレーティド（ＩＫＡ  Ｗｏｒｋｓ  Ｉｎｃ．）によって製造された、１４，６００ｒｐｍにセットされたＩＫＡ登録商標マジックＬＡＢ登録商標インライン乳化装置を通して、反応器にポンプ移送された。モノマー供給の終わりに、このラインは３５１．２ｇのＰＶＯＨ溶液で、反応器内にフラッシュされた。温度は４０℃で６時間維持され、次いで、７０℃で４５分にわたって加熱された。この反応器は７５℃の温度で１時間維持され、次いで、８０℃で１時間にわたって加熱された。この反応器は、８０℃で１２時間保持され、次いで２５℃に冷却された。５８μｍの粒子サイズおよび１．０９の９０／１０均等係数が得られた。
【００４７】
実施例２：６０μｍＧＭＡ／ＧｌｙＤＭＡ多孔性粒子の製造
磁気攪拌装置を備えた６００ｍｌのビーカーに、３２１ｇのＤ．Ｉ．水を入れた。ビーカーを８０℃に加熱して、３．２５ｇのゴーセノールＧＲ−１４Ｒ  ＰＶＯＨを、１０分間かけてゆっくりと添加した。このＰＶＯＨ溶液を８０℃で１時間攪拌し、次いで３０℃に冷却した。
別のビーカーに、９７０ｇのＤ．Ｉ．水が入れられ、次いで、このビーカーが８０℃に加熱され、磁気攪拌装置を用いて攪拌された。このビーカーに、４．８８ｇのメトセルＫ１００がゆっくりと１０分間かけて添加された。メトセルは８０℃で１時間攪拌され、次いで２５℃に冷却された。
【００４８】
１リットルビーカーにおいて、２０１．９ｇの調製されたＰＶＯＨ溶液、９２．４６ｇのＧＭＡ、６１．６４ｇのＥＧＤＭＡ、２４５．７ｇのＤＥＰ、７５３．３ｇのＭＩＢＣ（４−メチル−２−ペンタノール）、および２．１３ｇのｔ−ブチルペルオクトアートをこのビーカーに入れて、この混合物を４００ｒｐｍで１０分間攪拌した。
オーバーヘッド攪拌装置および凝縮器を備えた２リットルのガラス反応器において、９７０ｇのメトセル溶液および２３．９ｇの単一サイズの１４．７μｍスチレン／ＢＡシードを、この反応器に１００ｒｐｍで攪拌しつつ入れた。この反応器は４０℃で１時間にわたって加熱され、次いで、ニューヨーク州、ショセットのフルードメータリングインコーポレーティド（Ｆｌｕｉｄ  Ｍｅｔｅｒｉｎｇ，Ｉｎｃ．）によって製造されたＦＭＩポンプを用いて３３ｍｌ／分の速度で、このモノマー混合物は、１４，６００ｒｐｍにセットされたＩＫＡマジックＬＡＢインライン乳化装置を通され、反応器にポンプ移送された。モノマー供給の終わりに、このラインは３２．５ｇのＰＶＯＨ溶液で、反応器内にフラッシュされた。温度は４０℃で６時間維持され、次いで、７０℃で４５分にわたって加熱された。この反応器は７５℃の温度で１時間維持され、次いで、８０℃で１時間にわたって加熱された。この反応器は、８０℃で１２時間保持され、次いで２５℃に冷却された。５９μｍの粒子サイズおよび１．１０の９０／１０均等係数が得られた。
【００４９】
実施例３：３０μｍＧＭＡ／ＥＤＧＭＡ多孔性粒子の製造
磁気攪拌装置を備えた６００ｍｌのビーカーに、３００ｇのＤ．Ｉ．水を入れた。ビーカーを８０℃に加熱して、３ｇのゴーセノールＧＲ−１４Ｒ  ＰＶＯＨを、１０分間かけてゆっくりと添加した。このＰＶＯＨ溶液を８０℃で１時間攪拌し、次いで３０℃に冷却した。
別のビーカーに、７５ｇのＤ．Ｉ．水が入れられ、次いで、このビーカーが８０℃に加熱され、磁気攪拌装置を用いて攪拌された。このビーカーに、６．２５ｇのメトセルＫ１００がゆっくりと１０分間かけて添加された。メトセルは８０℃で１時間攪拌され、次いで２５℃に冷却された。
【００５０】
１リットルビーカーにおいて、２２８．２ｇの調製されたＰＶＯＨ溶液、７４．１ｇのＧＭＡ、４９．４ｇのＥＧＤＭＡ、２２９．５ｇのＤＥＰ、および１．８ｇのｔ−ブチルペルオクトアートをこのビーカーに入れて、この混合物を４００ｒｐｍで１０分間攪拌した。
オーバーヘッド攪拌装置および凝縮器を備えた１リットルのガラス反応器において、１９８．０ｇのメトセル溶液および５２．５ｇの単一サイズの１０．０μｍスチレン／ＢＡシードを、この反応器に１００ｒｐｍで攪拌しつつ入れた。この反応器は４０℃で１時間にわたって加熱され、次いで、ＦＭＩポンプを用いて３３ｍｌ／分の速度で、このモノマー混合物は、１１，０００ｒｐｍにセットされたＩＫＡマジックＬＡＢインライン乳化装置を通され、反応器にポンプ移送された。モノマー供給の終わりに、このラインは５６ｇのＰＶＯＨ溶液で、反応器内にフラッシュされた。温度は４０℃で６時間維持され、次いで、７０℃で４５分にわたって加熱された。この反応器は７５℃の温度で１時間維持され、次いで、８０℃で１時間にわたって加熱された。この反応器は、８０℃で１２時間保持され、次いで２５℃に冷却された。３０μｍの粒子サイズおよび１．０９の９０／１０均等係数が得られた。